(57)【要約】【課題】高ヤング率および高比弾性率を同時に満たし、化学耐久性が高く、低密度で、高強度で、無アルカリガラス、および、それを用いた磁気記録媒体用ガラス基板の提供。【解決手段】酸化物基準の質量％表示で、ＳｉＯ2 ４０〜６１、Ａｌ2Ｏ3 １５〜２３．５、ＭｇＯ ２〜２０、ＣａＯ ０．１〜４０を含有し、［ＳｉＯ2］＋０．４３×［Ａｌ2Ｏ3］＋０．５９×［ＣａＯ］−７４．６≦０、かつ、［ＳｉＯ2］＋０．２１×［ＭｇＯ］＋１．１６×［ＣａＯ］−８３．０≦０である磁気記録媒体用無アルカリガラス。【選択図】なし【特許請求の範囲】
【請求項１】
酸化物基準の質量％表示で、
ＳｉＯ2              ４０〜６１、
Ａｌ2Ｏ3             １５〜２３．５、
ＭｇＯ                ２〜２０、
ＣａＯ            ０．１〜４０を含有し、
［ＳｉＯ2］＋０．４３×［Ａｌ2Ｏ3］＋０．５９×［ＣａＯ］−７４．６≦０、かつ、
［ＳｉＯ2］＋０．２１×［ＭｇＯ］＋１．１６×［ＣａＯ］−８３．０≦０
である磁気記録媒体用無アルカリガラス。
【請求項２】
ヤング率が９４．５ＧＰａ以上であり、比弾性率が３４．５ＧＰａ・ｃｍ3／ｇ以上である請求項１に記載の磁気記録媒体用無アルカリガラス。
【請求項３】
請求項１または２に記載の無アルカリガラスを用いた磁気記録媒体用ガラス基板。
【請求項４】
研磨パッドと、研磨砥粒を含むｐＨ７未満の研磨液と、を用いてガラス基板の主表面を鏡面研磨する工程を有する、請求項１または２に記載の磁気記録媒体用無アルカリガラスを用いて、磁気ディスク用ガラス基板を製造する方法であって、
前記鏡面研磨工程において、下記式（１）により導出される、ガラス成分の溶出レートｆ（μｇ・ｃｍ-2・ｍｉｎ-1）が、下記式（２）を満たす条件で鏡面研磨を実施することを特徴とする、磁気ディスク用ガラス基板の製造方法。
【数１】
2015027932.tif 000013
（１）
（式（１）中、ｆ0＝７．９３×１０6であり、α，βは、無アルカリガラスのＳｉＯ2含有量ｗが６０質量％以上の場合、α＝０．０１２１×ｗ−１．４６，β＝−０．０８６８×ｗ＋４．３８であり、無アルカリガラスのＳｉＯ2含有量ｗが６０質量％未満の場合、α＝０．０５６２×ｗ−４．０７，β＝−０．３８１×ｗ＋２１．８であり、ｐＨは研磨液のｐＨ値であり、γ＝５．８１×１０3である。）
１×１０-3≦ｆ≦１  （２）
【発明の詳細な説明】
【技術分野】
【０００１】
本発明は、磁気記録媒体用基板ガラスとして好適な、アルカリ金属酸化物を実質上含有せず、高ヤング率および高比弾性率を同時に満たす無アルカリガラスに関する。
また、本発明は、上記の無アルカリガラスを用いた磁気記録媒体用ガラス基板に関する。
【背景技術】
【０００２】
磁気記録媒体の薄板化と記録密度の高密度化が進むにつれ、ハードディスクドライブ回転中の反りやたわみの一層の低減が求められている。また、磁気記録媒体の実用強度に対する要求も増大しており、これに対応するには、基板ガラスの破壊靭性を向上させることが有用である。
このため、磁気記録媒体用基板ガラスは、ハードディスクドライブ回転中の反りやたわみを低減するために高比弾性率であることが求められ、かつ、破壊靭性を向上させるために高ヤング率であることが求められる。
【０００３】
一方、磁気記録媒体用基板ガラス、特に表面に金属ないし酸化物薄膜等を形成するものでは、例えば特許文献１に示されるような以下に示す特性が要求されてきた。
（１）磁気記録媒体用ガラス基板の製造工程では酸化セリウム砥粒を含むスラリーを用いる研磨が行われることが多い。そして、研磨後のスラリー除去の洗浄のためにｐＨが２以下の強酸性あるいはｐＨが１２以上の強アルカリ性の洗浄液が使用され、これらの薬品に対して十分な化学耐久性を有すること。
（２）磁気記録層形成時の昇降温速度を速くして、生産性を上げたり耐熱衝撃性を上げるために、ガラスの線膨張係数の小さいガラスが好ましい。
（３）近年、ハードディスクドライブの記録容量の増大に伴い、高記録密度化がハイペースで進行している。しかし、高記録密度化に伴い、磁性粒子の微細化が熱安定性を損ない、クロストークや再生信号のＳＮ比低下が問題となっている。そこで、光と磁気の融合技術として熱アシスト磁気記録技術が注目されている。これは、磁気記録層にレーザ光や近接場光を照射して局所的に加熱した部分の保磁力を低下させた状態で外部磁界を印加して記録し、ＧＭＲ素子等で記録磁化を読み出す技術であり、高保持力媒体に記録できるため、熱安定性を保ちながら磁性粒子を微細化することが可能となる。しかし、高保持力媒体を多層膜にして成膜するには、基板を十分に加熱する必要があり、耐熱性が求められる。垂直磁気記録方式においても高記録密度化の要求に応えるべく従来のものとは異なる磁気記録層が提案されているが、そのような磁気記録層の成膜は基板を高温にして行う必要があることが多い。このため、磁気記録層の成膜温度の高温度化に対応した耐熱性の向上が求められている。
（４）研磨あるいは洗浄後の基板表面が十分平滑であること。
（５）ハードディスクドライブ回転時のモーター負荷軽減、消費電力低減のために、磁気ディスクの軽量化が要求され、ガラス自身も密度の小さいガラスが望まれる。
（６）割れが発生しないように高強度であること。
【０００４】
一方、磁気記録媒体用基板を製造する場合、ガラス基板の主表面を平滑に仕上げるために、該主表面が鏡面研磨される（特許文献２参照）。上記の鏡面研磨では、ガラス基板の主表面に研磨パッドを接触させ、該ガラス基板の主表面に研磨砥粒を含む、酸性（ｐＨ１〜３）の研磨液を供給し、該ガラス基板と前記研磨パッドとを相対的に移動させて該ガラス基板の主表面を研磨する。
【先行技術文献】
【特許文献】
【０００５】
【特許文献１】特開２０１２−１０６９０８号公報
【特許文献２】特開２００７−２５７８１０号公報
【発明の概要】
【発明が解決しようとする課題】
【０００６】
本発明の目的は、磁気記録媒体用基板ガラスとして好適な、高ヤング率および高比弾性率を同時に満たし、化学耐久性が高く、低密度で、高強度である無アルカリガラス、および、それを用いた磁気記録媒体用ガラス基板を提供することにある。
また、本発明の目的は、鏡面研磨実施時におけるガラス基板主表面の表面粗さの悪化が抑制された、磁気記録媒体用ガラス基板の製造方法を提供することにある。
【課題を解決するための手段】
【０００７】
本発明は、酸化物基準の質量％表示で、
ＳｉＯ2              ４０〜６１、
Ａｌ2Ｏ3             １５〜２３．５、
ＭｇＯ                ２〜２０、
ＣａＯ            ０．１〜４０を含有し、
［ＳｉＯ2］＋０．４３×［Ａｌ2Ｏ3］＋０．５９×［ＣａＯ］−７４．６≦０、かつ、
［ＳｉＯ2］＋０．２１×［ＭｇＯ］＋１．１６×［ＣａＯ］−８３．０≦０
である磁気記録媒体用無アルカリガラスを提供する。
【０００８】
また、本発明は、本発明の磁気記録媒体用無アルカリガラスを用いた磁気記録媒体用ガラス基板を提供する。
【０００９】
また、本発明は、研磨パッドと、研磨砥粒を含むｐＨ７未満の研磨液と、を用いてガラス基板の主表面を鏡面研磨する工程を有する、本発明の磁気記録媒体用無アルカリガラスを用いて、磁気ディスク用ガラス基板を製造する方法であって、
前記鏡面研磨工程において、下記式（１）により導出される、ガラス成分の溶出レートｆ（μｇ・ｃｍ-2・ｍｉｎ-1）が、下記式（２）を満たす条件で鏡面研磨を実施することを特徴とする、磁気ディスク用ガラス基板の製造方法を提供する。
【数１】
2015027932.tif 000002
（１）
（式（１）中、ｆ0＝７．９３×１０6であり、α，βは、無アルカリガラスのＳｉＯ2含有量ｗが６０質量％以上の場合、α＝０．０１２１×ｗ−１．４６，β＝−０．０８６８×ｗ＋４．３８であり、無アルカリガラスのＳｉＯ2含有量ｗが６０質量％未満の場合、α＝０．０５６２×ｗ−４．０７，β＝−０．３８１×ｗ＋２１．８であり、ｐＨは研磨液のｐＨ値であり、γ＝５．８１×１０3である。）
１×１０-3≦ｆ≦１  （２）
【発明の効果】
【００１０】
本発明の無アルカリガラスは、磁気記録媒体用基板ガラスとして好適である。
【図面の簡単な説明】
【００１１】
【図１】図１は、ＳｉＯ2、Ａｌ2Ｏ3、ＭｇＯ、および、ＣａＯを主成分とする無アルカリガラスについて、無アルカリガラスのＳｉＯ2含有量（ｗ）と、ガラス成分の溶出レートｆと、の関係を示したグラフであり、（模擬）研磨液の温度が５０℃、７０℃、９０℃の３通りで実施されている。
【図２】図２は、ＳｉＯ2、Ａｌ2Ｏ3、ＭｇＯ、および、ＣａＯを主成分とする無アルカリガラスについて、無アルカリガラスのＳｉＯ2含有量（ｗ）と、ガラス成分の溶出レートｆと、の関係を示したグラフであり、（模擬）研磨液のｐＨ値が１、２、３の３通りで実施したものである。（模擬）研磨液のｐＨ値は１、２、３の３通りで実施されている。
【図３】図３は、ガラス基板の主平面の鏡面研磨に使用される両面研磨装置の概略を示す一部断面斜視図である。
【発明を実施するための形態】
【００１２】
次に各成分の組成範囲について説明する。ＳｉＯ2は失透粘性を高くし、かつ、化学耐久性を保つために４０％以上（質量％、以下特記しないかぎり同じ）とする。４５％以上が好ましく、５０％以上がより好ましく、５３％以上であることがさらに好ましく、５５％以上であることが特に好ましい。また、ヤング率を高く保持するために６１％以下とする。６０.５％以下がより好ましく、６０％以下であることがさらに好ましい。
【００１３】
Ａｌ2Ｏ3の含有によりヤング率と比弾性率が向上するが、失透温度が上昇しないため、溶解性を確保するため、化学的耐久性を確保するために、２３．５％以下とする。２３％以下が好ましく、２２％以下であることがより好ましく、２１％以下であることがさらに好ましく、２０％以下であることが特に好ましい。また、失透温度が上昇しないため、１５％以上とする。１６％以上が好ましく、１７％以上がより好ましく、１８％以上であることがさらに好ましく、１９％以上であることが特に好ましい。
【００１４】
ＭｇＯは、ヤング率と比弾性率の向上に寄与するため２％以上とする。３％以上が好ましく、６％以上がより好ましく、８％以上であることがさらに好ましく、１０％以上であることが特に好ましい。また、失透温度の過度の上昇、化学的耐久性の過度の低下を抑制するために２０％以下とする。１８％以下が好ましく、１７％以下がより好ましく、１６％以下であることがさらに好ましく、１５％以下であることが特に好ましい。
【００１５】
ＣａＯの含有により、失透温度を下げ、ヤング率を向上させることが可能であるが、含有量が多すぎると、ＳｉＯ2との過度の置換により密度が上昇し比弾性率が低下する。このため、４０％以下とする。３０％以下が好ましく、２５％以下がより好ましく、２０％以下であることがさらに好ましく、１５％以下であることが特に好ましい。一方、０．１％未満だと、上述したヤング率を向上させる効果を発揮できない。１％以上が好ましく、５％以上がより好ましく、８％以上であることがさらに好ましく、１０％以上であることが特に好ましい。
【００１６】
本願発明者らは、ＳｉＯ2、Ａｌ2Ｏ3、ＭｇＯおよびＣａＯを主要成分とする無アルカリガラスについて、ガラスの組成と物性の関係を詳細に検討した結果、ヤング率と比弾性率を共に向上させるためには、各成分の寄与度に応じた特定の配合割合とする必要があることを見出した。下記式（３）、（４）を同時に満たす配合割合とすることで、９４．５ＧＰａ以上の高ヤング率と、３４．５ＧＰａ／ｇ・ｃｍ-3以上の高比弾性率を同時に達成できる。
［ＳｉＯ2］＋０．４３×［Ａｌ2Ｏ3］＋０．５９×［ＣａＯ］−７４．６≦０  （３）
［ＳｉＯ2］＋０．２１×［ＭｇＯ］＋１．１６×［ＣａＯ］−８３．０≦０   （４）
上記式（３）はヤング率９４．５ＧＰａ以上を満たすための配合割合、上記式（４）は比弾性率３４．５ＧＰａ／ｇ・ｃｍ-3以上を満たすための配合割合をそれぞれ示している。上式（３）、（４）の範囲を外れると、ヤング率と比弾性率の目標特性を同時に満たさなくなる。
【００１７】
本発明の効果を妨げない範囲で、他の成分、例えば以下の成分を含有してもよい。この場合の他の成分は、ヤング率の低下などを抑えるために、好ましくは５％未満、より好ましくは３％未満、さらに好ましくは１％未満であり、さらにより好ましくは０．５％未満であり、特に好ましくは、実質的に、すなわち不可避的不純物を除き、含有しない。したがって、本発明において、ＳｉＯ2、Ａｌ2Ｏ3、ＣａＯ、および、ＭｇＯの合計含有量が９５％以上であることが好ましく、９６％以上であることがより好ましく、９７％以上であることがより好ましく、９９％以上であることがさらに好ましく、９９．５％以上であることがさらにより好ましい。実質的に、即ち不可避的不純物を除き、ＳｉＯ2、Ａｌ2Ｏ3、ＣａＯ、および、ＭｇＯからなることが特に好ましい。
【００１８】
Ｂ2Ｏ3は、ガラスの耐薬品性を向上させるため３％未満で含有することが可能である。一方で、含有によりヤング率が低下するため、好ましい含有量は１％未満であり、０．５％未満がより好ましい。実質的に含有しないことが特に好ましい。
【００１９】
ＺｒＯ2を含有することによりヤング率を向上させることが可能であるが、同時に失透温度が上昇することから、含有量は３％未満とすることが望ましく、１％未満であることがより好ましく、０．５％未満がさらにより好ましい。特に好ましくは実質的に含有しない。
【００２０】
ＳｒＯおよびＢａＯは、熔解性向上のため、力学特性、具体的にはヤング率と比弾性率を損なわない範囲で含有することが可能である。好ましくはそれぞれ１％未満であり、０．５％未満がさらにより好ましい。実質的に含有しないことが特に好ましい。
【００２１】
なお、本発明のガラスは、磁気記録媒体製造時にガラス表面に設ける金属ないし酸化物薄膜の特性劣化を生じさせないために、アルカリ金属酸化物を不純物レベルを超えて（すなわち実質的に）含有しないのが好ましい。また、ガラスのリサイクルを容易にするため、ＰｂＯ、Ａｓ2Ｏ3、Ｓｂ2Ｏ3は実質的に含有しないことが好ましい。
また本発明ではガラスの溶解性、清澄性、成形性を改善するため、ガラス原料にはＺｎＯ、ＳＯ3、Ｆｅ2Ｏ3、Ｆ、Ｃｌ、ＳｎＯ2を総量で１％未満、好ましくは０．５％未満、より好ましくは０．３％未満、さらにより好ましくは０．１％未満含有できる。
【００２２】
本発明の無アルカリガラスは、ヤング率が９４．５ＧＰａ以上であるため、破壊靭性が向上しており、ガラス板の薄板化が求められる磁気記録媒体用基板ガラスに好適である。
【００２３】
また、本発明の無アルカリガラスは、比弾性率が３４．５ＧＰａ／ｇ・ｃｍ-3以上であるため、ハードディスクドライブの回転時の反りやたわみが低減されている。このため、磁気記録媒体の高密度化に対応できる。
【００２４】
本発明の無アルカリガラスは、例えば次のような方法で製造できる。通常使用される各成分の原料を目標成分になるように調合し、これを溶解炉に連続的に投入し、１５５０〜１６５０℃に加熱して熔融する。この熔融ガラスをフロート法により所定の板厚に成形し、徐冷後切断することによって板ガラスを得ることができる。
【００２５】
本発明の無アルカリガラスを用いて磁気ディスク用ガラス基板を製造する場合、上記の手順で得られた板ガラスを所定の形状のガラス基板に加工した後、該ガラス基板の主表面を、研磨パッドと、研磨砥粒を含むｐＨ７未満の研磨液と、を用いて鏡面研磨する。
本発明では、下記式（１）により導出される、ガラス成分の溶出レートｆ（μｇ・ｃｍ-2・ｍｉｎ-1）が、下記式（２）を満たす条件で鏡面研磨を実施する。
【数２】
2015027932.tif 000003
（１）
（式（１）中、ｆ0＝７．９３×１０6であり、α，βは、無アルカリガラスのＳｉＯ2含有量ｗが６０質量％以上の場合、α＝０．０１２１×ｗ−１．４６，β＝−０．０８６８×ｗ＋４．３８であり、無アルカリガラスのＳｉＯ2含有量ｗが６０質量％未満の場合、α＝０．０５６２×ｗ−４．０７，β＝−０．３８１×ｗ＋２１．８であり、ｐＨは研磨液のｐＨ値であり、γ＝５．８１×１０3である。）
１×１０-3≦ｆ≦１  （２）
【００２６】
上記式（１）は、本発明の無アルカリガラス、すなわち、ＳｉＯ2、Ａｌ2Ｏ3、ＭｇＯ、および、ＣａＯを主成分とする無アルカリガラスについて、ｐＨ７未満の研磨液に対するガラス成分の溶出レートｆに及ぼす因子を、無アルカリガラスのＳｉＯ2含有量（ｗ）、研磨液の温度（Ｔ）、および、研磨液のｐＨ値（ｐＨ）の３つの因子に特定し、これら特定した因子によるガラス成分の溶出レートｆへの影響を定量し、定式化したものである。
上記式（１）により導出されるガラス成分の溶出レートｆが、上記式（２）を満たす条件で鏡面研磨を実施することにより、ガラス基板の主表面の表面粗さの悪化を抑制できる。また、ガラス成分の溶出による、研磨液のｐＨ値に変動を抑制し、安定した研磨加工速度が確保される。
ｆが、１μｇ・ｃｍ-2・ｍｉｎ-1より大きいと、ガラス基板の主表面の表面粗さが悪化する。また、ガラス成分の溶出により、研磨液のｐＨ値に変動が生じ、安定した研磨加工速度が確保できなくなる。
一方、ｆが、１×１０-3μｇ・ｃｍ-2・ｍｉｎ-1未満の場合、研磨加工速度が著しく低下するため生産性が低下する。
本発明では、下記式（１）により導出される、ガラス成分の溶出レートｆ（μｇ・ｃｍ-2・ｍｉｎ-1）が、下記式（２）を満たす条件で鏡面研磨を実施することにより、本発明に属する任意の組成の無アルカリガラスを用いて、極めて平坦度が高い磁気ディスク用ガラス基板を製造することができる。
【００２７】
上記式（２）を満たす条件で鏡面研磨を実施するには、磁気ディスク用ガラス基板の製造に使用する無アルカリガラスのＳｉＯ2含有量（ｗ）に応じて、研磨液の温度（Ｔ）、および／または、研磨液のｐＨ値（ｐＨ）を適宜調節すればよい。
図１は、ＳｉＯ2、Ａｌ2Ｏ3、ＭｇＯ、および、ＣａＯを主成分とする無アルカリガラスについて、無アルカリガラスのＳｉＯ2含有量（ｗ）と、ガラス成分の溶出レートｆと、の関係を示したグラフである。図１中のプロット（点）は、下記手順で求めた溶出レートの実測値である。
ガラス成分の溶出レートｆは、縦および横４０ｍｍ、厚さ１ｍｍの両面を鏡面研磨したガラス基板を作製し、これを塩酸に５時間から４５時間浸漬し、浸漬前後の質量差を測定することにより算出した。
なお、（模擬）研磨液としては、ｐＨ値が１の塩酸を使用した。（模擬）研磨液の温度（Ｔ）は、５０℃、７０℃、９０℃の３通りで実施した。
図２は、図１と同じく、無アルカリガラスのＳｉＯ2含有量（ｗ）と、ガラス成分の溶出レートｆと、の関係を示したグラフである。但し、（模擬）研磨液の温度（Ｔ）は９０℃のみとし、（模擬）研磨液のｐＨ値は１、２、３の３通りで実施した。図２中のプロット（点）は、上記手順で求めた溶出レートの実測値である。
【００２８】
上記したガラス基板の所定の形状は、特に限定されないが、一例をあげると、中央部に円孔を有する円盤形状である。
所定の形状のガラス基板に加工した後、ガラス基板の主表面を鏡面研磨する前に、通常は、ガラス基板の上下両主平面に、遊離砥粒または固定砥粒工具を用いて研削（ラッピング）加工する。また、ガラス基板の形状が、中央部に円孔を有する円盤形状の場合、ガラス基板の内周端面および外周端面を研磨する。
【００２９】
ガラス基板の主表面の鏡面研磨には、たとえば、図３に示す両面研磨装置を使用できる。この両面研磨装置２０は、上下に対向して配置された上定盤２０１と下定盤２０２、およびこれらの間に配設されたキャリア３０を有する。キャリア３０は、その保持部に複数枚のガラス基板１０を保持している。上定盤２０１と下定盤２０２のガラス基板１０と対向する面には、それぞれ樹脂等からなる研磨パッド４０、５０が装着されている。
【００３０】
図３に示す両面研磨装置２０を用いたガラス基板の主表面の鏡面研磨は以下の手順で実施される。
キャリア３０の保持部にガラス基板１０が保持された状態で、上側の研磨パッド４０の研磨面と、下側の研磨パッド５０の研磨面との間にガラス基板１０を狭持する。研磨パッド４０、５０の研磨面は、研磨対象物であるガラス基板１０に接する面をいう。
上側および下側の研磨パッド４０、５０の研磨面を、それぞれガラス基板１０の両主表面に押し付けた状態で、ガラス基板１０の両主表面に、研磨砥粒を含むｐＨ７未満の研磨液を供給するとともに、キャリア３０を自転させながらサンギア２０３の周りを公転させ、かつ上定盤２０１と下定盤２０２をそれぞれ所定の回転数で回転させることで、ガラス基板１０の両主表面が同時に鏡面研磨される。
【００３１】
研磨パッドとしては、軟質または硬質の発泡樹脂からなるものが好ましく、特に軟質発泡ウレタン樹脂からなる研磨パッドが好ましい。
【００３２】
研磨液としては、研磨砥粒として平均一次粒子径が１〜８０ｎｍのシリカ粒子を含有することが好ましい。シリカ粒子の平均一次粒子径は研磨速度を維持するために１ｎｍ以上が好ましい。シリカ粒子の平均一次粒子径は、研磨により得られる主平面の表面粗さを小さく適正な値とするために８０ｎｍ以下が好ましい。シリカ粒子の平均一次粒子径は、１〜６０ｎｍの範囲がより好ましく、１〜５０ｎｍの範囲がさらに好ましく、１〜４０ｎｍの範囲が特に好ましい。なお、この平均一次粒子径は、レーザー回折・散乱式の粒度分布計、動的光散乱方式の粒度分布測定装置、または電子顕微鏡を用いて測定できる。
【００３３】
研磨液に含有されるシリカ粒子は、一部が凝集粒子（二次あるいは三次粒子）として存在してもよい。研磨液中のシリカ粒子の平均粒子径は、動的光散乱方式の粒度分布測定機（例えば、日機装株式会社製、製品名：ＵＰＡ−ＥＸ１５０）を用いて測定することができるが、こうして測定されたシリカ粒子の平均粒子径（Ｄ50）は、一次粒子径と二次以上の粒子径を測定したものとなる。こうして測定される研磨液中のシリカ粒子の平均粒子径（Ｄ50）は、１０〜４０ｎｍの範囲であることが好ましい。なお、Ｄ50は、体積基準累積５０％粒径である。すなわち、体積基準で粒度分布を求め、全体積を１００％とした累積曲線において、累積値が５０％となる点の粒径である。
【００３４】
研磨液には、研磨砥粒の分散媒として水が含有される。水については特に制限はないが、後述する他の成分に対する影響、不純物の混入、ｐＨ等への影響の少なさの点から、純水、超純水、イオン交換水等を使用することが好ましい。そして、研磨砥粒がシリカ粒子の場合、研磨液におけるシリカ粒子の含有割合（濃度）は、３〜３０質量％とすることが好ましい。シリカ粒子の含有割合が３質量％未満の場合には、十分な研磨速度を得ることが難しい。また、含有割合が３０質量％を超えると、後述する手順で研磨液のｐＨ値を７未満に調整した際に、シリカ粒子が凝集しやすくなる。シリカ粒子の含有割合は、５〜２５質量％がより好ましく、７〜２０質量％がさらに好ましく、１０〜１８質量％が特に好ましい。
【００３５】
本発明において、ｐＨ値が７未満の研磨液を使用する理由は、ｐＨ値が７以上の研磨液を使用した場合には、研磨速度が低くなり、十分な生産性を上げることができないからである。研磨液のｐＨ値は、上述したように、上記式（２）を満たす条件で鏡面研磨を実施するために適宜調整されるが、ｐＨ値が０．５〜６の範囲が好ましく、ｐＨ値が０．５〜５の範囲がより好ましく、ｐＨ値が１〜４．５の範囲が特に好ましい。
【００３６】
研磨液のｐＨ値を７未満とするため、研磨砥粒の分散媒としての水は、無機酸または有機酸を含有する。
無機酸としては、塩酸、硝酸、リン酸、フッ酸等が挙げられる。なかでも、硫酸または塩酸は入手が容易であり、使用者、環境等への影響が少ないため好ましい。
有機酸としては、アスコルビン酸、クエン酸、コハク酸、リンゴ酸、酒石酸、フマル酸、マレイン酸およびフタル酸等を挙げることができる。また、有機酸としては、カルボン酸基を有するカルボン酸を好ましく使用することができる。カルボン酸基を２以上有する２価以上の多価カルボン酸がより好ましい。２価以上の多価カルボン酸は、錯形成作用により、研磨速度を向上させるとともに、砥粒の凝集を抑制して研磨キズの発生を抑える働きをする。すなわち、２価以上の多価カルボン酸は、ガラス基板の鏡面研磨の際に発生する金属イオンを捕捉して錯体（キレート）を形成することで、研磨速度の上昇に寄与するとともに、シリカ粒子の凝集を抑制する働きをする。
２価以上の多価カルボン酸として具体的には、クエン酸、コハク酸、リンゴ酸、酒石酸、フマル酸、マレイン酸およびフタル酸等が挙げられる。特に、クエン酸が好ましい。
【００３７】
ガラス基板の主表面の表面粗さが所定値に達した時点で鏡面研磨を終了する。
目標とする表面粗さは、例えば、算術平均粗さ（Ｒａ）が０．４ｎｍ以下であり、最大山高さ（Ｒｐ）が２ｎｍ以下である。算術平均粗さ（Ｒａ）は、好ましくは０．２ｎｍ未満である。最大山高さ（Ｒｐ）は、好ましくは１．５ｎｍ以下である。
【００３８】
鏡面研磨後のガラス基板の洗浄（例えば、精密洗浄）を行い、磁気ディスク用ガラス基板を得る。鏡面研磨後のガラス基板の洗浄では、例えば、洗剤を用いたスクラブ洗浄を行った後、洗剤溶液へ浸漬した状態での超音波洗浄、純水に浸漬した状態での超音波洗浄を順次行う。洗浄後の乾燥は、例えば、イソプロピルアルコール蒸気による蒸気乾燥により行う。こうして得られた磁気ディスク用ガラス基板の主表面上に、磁性層などの薄膜を形成し、磁気ディスクを製造する。
【実施例】
【００３９】
以下において例１〜５０は実施例、例５１〜５４は比較例である。各成分の原料を目標組成になるように調合し、白金坩堝を用いて１５５０〜１６５０℃の温度で溶解した。次いで溶解ガラスを流し出し、板状に成形後徐冷した。
【００４０】
表１〜１０には、式（３），（４）の数値を含めたガラス組成（単位：質量％）と、密度ρ（ｇ／ｃｍ3）、ヤング率Ｅ（ＧＰａ）（超音波法により測定）、比弾性率Ｅ／ρ（ＧＰａ・ｃｍ3／ｇ）、ビッカース硬度Ｈｖ、ガラス粘度ηが１０2ポイズとなる温度Ｔ2（単位：℃）、ガラス転移点Ｔｇ（単位：℃）、および、５０〜３５０℃での平均熱膨脹係数（単位：×１０-7／℃）を示す。
なお、表１〜１０中、括弧書で示した値は計算値である。
【表１】
2015027932.tif 000004
【００４１】
【表２】
2015027932.tif 000005
【００４２】
【表３】
2015027932.tif 000006
【００４３】
【表４】
2015027932.tif 000007
【００４４】
【表５】
2015027932.tif 000008
【００４５】
【表６】
2015027932.tif 000009
【００４６】
【表７】
2015027932.tif 000010
【００４７】
【表８】
2015027932.tif 000011
【００４８】
【表９】
2015027932.tif 000012
＊：  上記式（３），（４）適用組成範囲外
【００４９】
表から明らかなように、実施例のガラスはいずれも、ヤング率が９４．５ＧＰａ以上と高く、かつ、比弾性率が３４．５ＧＰａ・ｃｍ3／ｇ以上と高い。
【００５０】
例２２については、段落［００２７］に記載する手順でガラス成分の溶出レートを測定した。なお、（模擬）研磨液のｐＨ値、（模擬）研磨液の温度（Ｔ）、および、ガラス成分の溶出レートの測定値はそれぞれ以下の通り。なお、これらの場合の無アルカリガラスのＳｉＯ2含有量（ｗ）、研磨液の温度（Ｔ）および研磨液のｐＨ値（ｐＨ）を式（１）に適用して導出されるガラス成分の溶出レートｆも示す。
例２２−１
（模擬）研磨液のｐＨ値：１
研磨液の温度：５０℃
ガラス成分の溶出レート：３．７×１０-2μｇ・ｃｍ-2・ｍｉｎ-1
ｆ：４．３×１０-2μｇ・ｃｍ-2・ｍｉｎ-1
例２２−２
（模擬）研磨液のｐＨ値：１
研磨液の温度：７０℃
ガラス成分の溶出レート：６．８×１０-2μｇ・ｃｍ-2・ｍｉｎ-1
ｆ：１．２×１０-１μｇ・ｃｍ-2・ｍｉｎ-1
例２２−３
（模擬）研磨液のｐＨ値：１
研磨液の温度：９０℃
ガラス成分の溶出レート：０．１２μｇ・ｃｍ-2・ｍｉｎ-1
ｆ：０．３１μｇ・ｃｍ-2・ｍｉｎ-1
【００５１】
例２２のガラスを用いて作製されるガラス基板について、図３に示す両面研磨装置２０を用いて、ガラス基板の両主表面を鏡面研磨する。研磨砥粒として、平均一次粒子径が３０ｎｍのシリカ粒子を使用し、分散剤として、ｐＨ値が１の塩酸を使用する。研磨液におけるシリカ粒子の含有割合（濃度）は、１０質量％であり、研磨液の温度（Ｔ）は９０℃である。軟質発泡ウレタン樹脂からなる研磨パッドを使用し、ガラス基板の両主表面の算術平均粗さ（Ｒａ）が０．４ｎｍ以下、最大山高さ（Ｒｐ）が２ｎｍ以下となるまで鏡面研磨する。
例２２のガラスを用いて作製されるガラス基板について、上記と同様の手順でガラス基板の両主表面を鏡面研磨する。但し、研磨液のｐＨ値および温度（Ｔ）は、例２２−２、例２２−３の条件とする。例２２−２、例２２−３の条件とした場合は、鏡面研磨後のガラス基板の両主表面は、算術平均粗さ（Ｒａ）が０．４ｎｍ以下、かつ、最大山高さ（Ｒｐ）が２ｎｍ以下となる。
例２２のガラスを用いて作製されるガラス基板について、上記と同様の手順でガラス基板の両主表面を鏡面研磨する。但し、シリカ粒子の分散剤として、ｐＨ値が１の塩酸を使用し、研磨液の温度（Ｔ）は５０℃とする。この場合の無アルカリガラスのＳｉＯ2含有量（ｗ）、研磨液の温度（Ｔ）および研磨液のｐＨ値（ｐＨ）を式（１）に適用すると、導出されるガラス成分の溶出レートは、０．２９（μｇ・ｃｍ-2・ｍｉｎ-1）となる。
シリカ粒子の分散剤として、ｐＨ値が０．１の塩酸を使用し、研磨液の温度（Ｔ）は９０℃とする点を除いて、上記と同じ条件でガラス基板の両主表面を鏡面研磨する。鏡面研磨後のガラス基板は両主表面の表面粗さが悪化し、算術平均粗さ（Ｒａ）が０．４ｎｍ超、最大山高さ（Ｒｐ）が２ｎｍ超となる。
【産業上の利用可能性】
【００５２】
本発明の無アルカリガラスは、磁気記録媒体用基板ガラスとして好適である。
【符号の説明】
【００５３】
１０  ガラス基板
２０  両面研磨装置
３０  キャリア
４０  上側研磨パッド
５０  下側研磨パッド
２０１  上定盤
２０２  下定盤
２０３  サンギア
【図１】
2015027932.tif 000014
【図２】
2015027932.tif 000015
【図３】
2015027932.tif 000016